(57)【要約】【課題】プロパンなどの炭化水素ガスを、水蒸気を用いて改質する際の、水蒸気改質反応における活性が高く、特に燃料電池など低温域での触媒活性が求められる用途に適した炭化水素改質触媒を提供する。【解決手段】  炭化水素系ガスを、水蒸気を用いて改質し、水素と一酸化炭素とを含む合成ガスを生成するために使用される炭化水素改質触媒において、ＢａＮｉＹ2Ｏ5を含有する組成とする。さらに、ＢａＺｒＯ3を含有する組成とする。  また  Ｂａ、Ｚｒ、およびＹのモル数が、Ｂａ／（Ｚｒ＋Ｙ）＝１の要件を満たすようにする。  また、ＺｒとＹのモル比が、Ｚｒ：Ｙ＝０．８：０．２〜０．５：０．５の範囲となるようにする。【選択図】なし【特許請求の範囲】
【請求項１】
炭化水素系ガスを、水蒸気を用いて改質し、水素と一酸化炭素とを含む合成ガスを生成するために使用される触媒であって、ＢａＮｉＹ2Ｏ5を含有することを特徴とする炭化水素改質触媒。
【請求項２】
さらにＢａＺｒＯ3を含有することを特徴とする請求項１記載の炭化水素改質触媒。
【請求項３】
Ｂａ、Ｚｒ、およびＹのモル数が、Ｂａ／（Ｚｒ＋Ｙ）＝１の要件を満たすことを特徴とする請求項２記載の炭化水素改質触媒。
【請求項４】
ＺｒとＹのモル比が、Ｚｒ：Ｙ＝０．８：０．２〜０．５：０．５の範囲にあることを特徴とする請求項３記載の炭化水素改質触媒。
【請求項５】
請求項１〜４のいずれかに記載の炭化水素改質触媒を還元処理することにより得られる、（ａ）金属Ｎｉと、（ｂ）ＢａとＺｒとＹの複合酸化物とを含むことを特徴とする炭化水素改質触媒。
【請求項６】
前記金属Ｎｉの粒子径が５０ｎｍ以下であることを特徴とする請求項５記載の炭化水素改質触媒。
【発明の詳細な説明】
【技術分野】
【０００１】
本発明は、例えば、プロパンなどの炭化水素系の原料ガスを、水蒸気を用いて改質し、水素と一酸化炭素とを含む合成ガスを得るために使用される炭化水素改質触媒に関する。
【背景技術】
【０００２】
石油精製や石油化学などの技術分野では種々の炭化水素系ガスが発生するが、必ずしも効率よく種々の物質の原料ガスなどとして利用できておらず、より有効な物質に変換する方法が求められている。
【０００３】
このような状況の下で、炭化水素系ガスを改質することによって水素および一酸化炭素を含む合成ガスを製造する方法として、炭化水素系の原料ガスを、水蒸気の存在下に水素と一酸化炭素とを含む合成ガスに改質する水蒸気改質の方法が知られている。
【０００４】
この、炭化水素系ガスの水蒸気改質は、メタンなどの飽和炭化水素と水蒸気とを触媒の存在下に反応させ、比較的水素濃度の高い合成ガスを製造するのに適している。
【０００５】
ところで、これら炭化水素系ガスの改質では、炭化水素が分解する過程で触媒上に炭素が析出することがある。この炭素析出の程度は炭化水素改質条件によって異なり、水蒸気改質の方法の場合、比較的炭素析出量が少ないと言われている。しかしながら、触媒上に析出する炭素は徐々に蓄積して触媒活性を低下させ、多量に析出した場合には反応管を閉塞させるおそれがあり、炭化水素の水蒸気改質においても、一般的には水蒸気と炭化水素の比（以下「水蒸気／炭化水素比」）を高く設定し、水蒸気を過剰に導入することにより炭素析出を抑制している。
【０００６】
そして、炭化水素の改質触媒としては、アルミナなどの基体にニッケルを担持させたニッケル系触媒、ルテニウムを担持させたルテニウム系触媒（特許文献１参照）、さらには、アルミナなどの基体にロジウムを担持させたロジウム系触媒（特許文献２参照）などが知られている。
【０００７】
また、炭素析出の抑制と低温での活性向上を目的に、ペロブスカイト型化合物であるアルミン酸ランタン、チタン酸ストロンチウム、チタン酸バリウムを用いた担体上に、ロジウム、コバルト、およびニッケルを活性成分として担持した触媒が知られている（特許文献３参照）。
【０００８】
ところで、一般的な金属担持触媒の製造方法としては、担体となる酸化物を金属塩などの溶液に侵した後、熱処理を行うことで担体表面に活性金属を分散させる含侵法が用いられている（特許文献１〜３）。
【０００９】
なお、担体成分は高い熱安定性や強度が求められるため、高温で熱処理を行うことで十分に安定化／焼結されるのに対して、担持金属は高い活性を得るために分散性を維持する必要がある。したがって、熱処理工程における凝集を最低限に抑えるために、上記の含侵法のように、担体の合成とは別の製造工程を用い、比較的低温の熱処理条件において担体上に固定されている。
【００１０】
含侵工程を用いない触媒の製造方法としては、担体成分とともにＮｉ化合物を混合、焼成して触媒を製造する混錬法がある。
【００１１】
また、固相合成により担体成分であるＳｒＴｉＯ3中にＮｉＯを固溶させることでＮｉ成分の分散性を向上させる方法（固相法）も提案されている（特許文献４）。
【００１２】
しかしながら、含侵法により製造した触媒は、高い金属分散性を維持できるものの、担体成分の合成工程とは別に、金属成分を担持する含侵工程が必要となる。また、金属成分は比較的低温の熱処理により固着されるため、金属−担体間の結合が弱く、炭素析出による活性低下が問題となる。
【００１３】
一方、固相法では、担体成分の合成と同時に金属成分の酸化物や塩を混合して熱処理することで、担体の合成／焼結と同時に金属成分を固着することができる。そして、固相法の場合、担体の合成／焼結のために高温で熱処理が行われることから、金属−担体間の結合が強くなり、炭素析出耐性が高くなる。しかしながら、金属成分が凝集するため、触媒活性が低くなるという問題がある。
【００１４】
また、特許文献４の改質触媒のように、炭素析出耐性の高いＳｒＴｉＯ3担体にＮｉＯを固溶させることにより金属分散性を向上させるようにした改質触媒の場合も、ＳｒＴｉＯ3相に対するＮｉＯの固溶量が少ないことから、固溶限界を超えたＮｉ成分の分散性が低いため、低温域で触媒活性を高くすることは困難であるのが実情である。
【先行技術文献】
【特許文献】
【００１５】
【特許文献１】特開平８−２３１２０４号公報
【特許文献２】特開平９−１６８７４０号公報
【特許文献３】特開２００６−３４６５９８号公報
【特許文献４】特再２０１１−０２７７２７号公報
【発明の概要】
【発明が解決しようとする課題】
【００１６】
本発明は、上記課題を解決するものであり、プロパンなどの炭化水素を、水蒸気を用いて改質する際の水蒸気改質反応における活性が高く、特に燃料電池など低温域での触媒活性が求められる用途に適した炭化水素改質触媒を提供することを目的とする。
【課題を解決するための手段】
【００１７】
上記課題を解決するために、本発明の炭化水素改質触媒は、
炭化水素系ガスを、水蒸気を用いて改質し、水素と一酸化炭素とを含む合成ガスを得るために使用される触媒であって、ＢａＮｉＹ2Ｏ5を含有することを特徴としている。
【００１８】
また、本発明の炭化水素改質触媒においては、さらにＢａＺｒＯ3を含有していることが好ましい。
【００１９】
ＢａＺｒＯ3を含有させる、すなわち、触媒中にＢａＺｒＯ3相を共存させることにより、触媒の焼結を抑制することが可能になる。その結果、大きな比表面積を維持することが可能になり、水蒸気改質反応における活性の高い炭化水素改質触媒を提供することができるようになる。
【００２０】
また、Ｂａ、Ｚｒ、およびＹのモル数が、Ｂａ／（Ｚｒ＋Ｙ）＝１の要件を満たしていることが好ましい。
【００２１】
上記要件を満たすことにより、さらに確実に、水蒸気改質反応における活性の高い炭化水素改質触媒を提供することが可能になる。
【００２２】
また、ＺｒとＹのモル比が、Ｚｒ：Ｙ＝０．８：０．２〜０．５：０．５の範囲にあることが好ましい。
【００２３】
上記要件を満たすことにより、水蒸気改質反応における活性の高い炭化水素改質触媒を提供することが可能になり、例えば、プロパンを水蒸気改質する場合に、６００℃というような低い温度条件下で、７０％以上のプロパン転化率を実現することができる。
【００２４】
また、本発明の請求項５の炭化水素改質触媒は、請求項１〜４のいずれかに記載の炭化水素改質触媒を還元処理することにより得られる、（ａ）金属Ｎｉと、（ｂ）ＢａとＺｒとＹの複合酸化物とを含むことを特徴としている。
【００２５】
また、上述の（ａ）金属Ｎｉと、（ｂ）ＢａとＺｒとＹの複合酸化物と、を含む炭化水素改質触媒においては、前記金属Ｎｉの粒子径が５０ｎｍ以下であることが好ましい。
【００２６】
金属Ｎｉの粒子径が５０ｎｍになるようにした場合、Ｎｉ粒子の比表面積が大きく、水蒸気改質反応における活性の高い炭化水素改質触媒を提供することができるようになる。
【発明の効果】
【００２７】
本発明の炭化水素改質触媒は、ＢａＮｉＹ2Ｏ5を含有するものであることから、例えばプロパンなどの炭化水素系ガスを、水蒸気を用いて改質する場合に、６００℃程度の低い温度条件（改質条件）下においても、高い触媒活性を示し、効率よく水蒸気改質を行うことが可能になる。
【００２８】
そのため、本発明の炭化水素改質触媒は、特に燃料電池など低温域での触媒活性が求められる用途に有意義に用いることができる。
なお、本発明の炭化水素改質触媒においては、触媒中にＢａＮｉＹ2Ｏ5相を含むことから、還元前処理によって生成するＮｉが高い分散性を有し、低温であっても高い活性を発現する。
【００２９】
また、請求項１〜４のいずれかに記載の本発明の炭化水素改質触媒を還元処理することにより得られる、（ａ）金属Ｎｉと、（ｂ）ＢａとＺｒとＹの複合酸化物とを含む炭化水素改質触媒（請求項５の炭化水素改質触媒）は、炭化水素ガスの改質に用いられて、請求項１〜４のいずれかの触媒の形態（酸化された形態）と、上述の（ａ）金属Ｎｉと、（ｂ）ＢａとＺｒとＹの複合酸化物とを含む触媒の形態（還元された形態）との間で形態の変化を繰り返すことにより、継続的に活性の高い炭化水素改質触媒として使用することができる。
【００３０】
本発明にかかる炭化水素改質触媒は、炭化水素と水を原料として、水素と一酸化炭素とを含む合成ガスを製造する際の触媒として機能する。
例えば、炭化水素がプロパンである場合に、本発明にかかる炭化水素改質触媒を用いることにより、下記の式（１）に示すように、プロパン（Ｃ3Ｈ8）と、水（Ｈ2Ｏ）を原料として、効率よく水素と一酸化炭素とを含む合成ガスを生成させることができる。
Ｃ3Ｈ8＋３Ｈ2Ｏ  →  ７Ｈ2＋３ＣＯ   ……（１）
【図面の簡単な説明】
【００３１】
【図１】本発明の実施形態にかかる触媒を用いた炭化水素の水蒸気改質試験に使用した試験装置の概略構成を示す図である。
【図２Ａ】焼成後（合成後）の炭化水素改質触媒Ｃの透過電子顕微鏡像を示す図である。
【図２Ｂ】焼成後（合成後）の炭化水素改質触媒ＣにおけるＮｉ成分のＥＤＸ像を示す図である。
【図３Ａ】還元処理後の炭化水素改質触媒Ｃの透過電子顕微鏡像を示す図である。
【図３Ｂ】還元処理後の炭化水素改質触媒ＣにおけるＮｉ成分のＥＤＸ像を示す図である。
【発明を実施するための形態】
【００３２】
以下に本発明の実施形態を示して、本発明の特徴とするところをさらに詳しく説明する。
【００３３】
［実施形態］
［１］炭化水素改質触媒の作製
（１）本発明の実施形態にかかる炭化水素改質触媒Ａの作製
素原料として炭酸バリウム（ＢａＣＯ3）と、酸化ジルコニウム（ＺｒＯ2）と、酸化イットリウム（Ｙ2Ｏ3）と、酸化ニッケル（ＮｉＯ）とを用意した。
そして、これらの各素原料をモル比で、Ｂａ：Ｚｒ：Ｙ比が１．００：０．９５：０．０５で、焼成後に得られる触媒中のＮｉＯの含有率が１０質量％となるように秤量し、さらに玉石と水とバインダーとを加えて混合した。
それから、得られた混合物を１２０℃のオーブン中で乾燥し、粉砕・分級することにより、１．５〜２．５ｍｍの粒状とした。
次に、得られた粒状試料を、空気中にて１０００℃／１ｈの条件で焼成することにより、本発明の実施形態にかかる炭化水素改質触媒Ａを得た。
【００３４】
（２）本発明の実施形態にかかる炭化水素改質触媒Ｂの作製
素原料として炭酸バリウム（ＢａＣＯ3）と、酸化ジルコニウム（ＺｒＯ2）と、酸化イットリウム（Ｙ2Ｏ3）と、酸化ニッケル（ＮｉＯ）とを用意した。
そして、これらの各素原料をモル比で、Ｂａ：Ｚｒ：Ｙ比が１．００：０．９０：０．１０で、焼成後に得られる触媒中のＮｉＯの含有率が１０質量％となるように秤量し、さらに玉石と水とバインダーとを加えて混合した。
それから、得られた混合物を１２０℃のオーブン中で乾燥し、粉砕・分級することにより、１．５〜２．５ｍｍの粒状とした。
次に、得られた粒状試料を、空気中にて１０００℃／１ｈの条件で焼成することにより、本発明の実施形態にかかる炭化水素改質触媒Ｂを得た。
【００３５】
（３）本発明の実施形態にかかる炭化水素改質触媒Ｃの作製
素原料として炭酸バリウム（ＢａＣＯ3）と、酸化ジルコニウム（ＺｒＯ2）と、酸化イットリウム（Ｙ2Ｏ3）と、酸化ニッケル（ＮｉＯ）とを用意した。
そして、これらの各素原料をモル比で、Ｂａ：Ｚｒ：Ｙ比が１．００：０．８０：０．２０で、焼成後に得られる触媒中のＮｉＯの含有率が１０質量％となるように秤量し、さらに玉石と水とバインダーとを加えて混合した。
それから、得られた混合物を１２０℃のオーブン中で乾燥し、粉砕・分級することにより、１．５〜２．５ｍｍの粒状とした。
次に、得られた粒状試料を、空気中にて１０００℃／１ｈの条件で焼成することにより、本発明の実施形態にかかる炭化水素改質触媒Ｃを得た。
【００３６】
（４）本発明の実施形態にかかる炭化水素改質触媒Ｄの作製
素原料として炭酸バリウム（ＢａＣＯ3）と、酸化ジルコニウム（ＺｒＯ2）と、酸化イットリウム（Ｙ2Ｏ3）と、酸化ニッケル（ＮｉＯ）とを用意した。
そして、これらの各素原料をモル比で、Ｂａ：Ｚｒ：Ｙ比が１．００：０．７０：０．３０で、焼成後に得られる触媒中のＮｉＯの含有率が１０質量％となるように秤量し、さらに玉石と水とバインダーとを加えて混合した。
それから、得られた混合物を１２０℃のオーブン中で乾燥し、粉砕・分級することにより、１．５〜２．５ｍｍの粒状とした。
次に、得られた粒状試料を、空気中にて１０００℃／１ｈの条件で焼成することにより、本発明の実施形態にかかる炭化水素改質触媒Ｄを得た。
【００３７】
（５）本発明の実施形態にかかる炭化水素改質触媒Ｅの作製
素原料として炭酸バリウム（ＢａＣＯ3）と、酸化ジルコニウム（ＺｒＯ2）と、酸化イットリウム（Ｙ2Ｏ3）と、酸化ニッケル（ＮｉＯ）とを用意した。
そして、これらの各素原料をモル比で、Ｂａ：Ｚｒ：Ｙ比が１．００：０．６０：０．４０で、焼成後に得られる触媒中のＮｉＯの含有率が１０質量％となるように秤量し、さらに玉石と水とバインダーとを加えて混合した。
それから、得られた混合物を１２０℃のオーブン中で乾燥し、粉砕・分級することにより、１．５〜２．５ｍｍの粒状とした。
次に、得られた粒状試料を、空気中にて１０００℃／１ｈの条件で焼成することにより、本発明の実施形態にかかる炭化水素改質触媒Ｅを得た。
【００３８】
（６）本発明の実施形態にかかる炭化水素改質触媒Ｆの作製
素原料として炭酸バリウム（ＢａＣＯ3）と、酸化ジルコニウム（ＺｒＯ2）と、酸化イットリウム（Ｙ2Ｏ3）と、酸化ニッケル（ＮｉＯ）とを用意した。
そして、これらの各素原料をモル比で、Ｂａ：Ｚｒ：Ｙ比が１．００：０．５０：０．５０で、焼成後に得られる触媒中のＮｉＯの含有率が１０質量％となるように秤量し、さらに玉石と水とバインダーとを加えて混合した。
それから、得られた混合物を１２０℃のオーブン中で乾燥し、粉砕・分級することにより、１．５〜２．５ｍｍの粒状とした。
次に、得られた粒状試料を、空気中にて１０００℃／１ｈの条件で焼成することにより、本発明の実施形態にかかる炭化水素改質触媒Ｆを得た。
【００３９】
（７）比較用の炭化水素改質触媒Ｇの作製
素原料として炭酸バリウム（ＢａＣＯ3）と、酸化ジルコニウム（ＺｒＯ2）と、酸化ニッケル（ＮｉＯ）とを用意した。
そして、これらの各素原料をモル比で、Ｂａ：Ｚｒ比が１．００：１．００で、焼成後に得られる触媒中のＮｉＯの含有率が１０質量％となるように秤量し、さらに玉石と水とバインダーとを加えて混合した。
それから、得られた混合物を１２０℃のオーブン中で乾燥し、粉砕・分級することにより、１．５〜２．５ｍｍの粒状とした。
次に、得られた粒状試料を、空気中にて１０００℃／１ｈの条件で焼成することにより、本発明の要件を備えていない比較用の炭化水素改質触媒Ｇを得た。
【００４０】
（８）比較用の炭化水素改質触媒Ｈの作製
素原料として炭酸ストロンチウム（ＳｒＣＯ3）と、酸化チタン（ＴｉＯ2）と、酸化ニッケル（ＮｉＯ）とを用意した。
そして、これらの各素原料をモル比で、Ｓｒ：Ｔｉ比が１．００：１．００で、焼成後に得られる触媒中のＮｉＯの含有率が１０質量％となるように秤量し、さらに玉石と水とバインダーとを加えて混合した。
それから、得られた混合物を１２０℃のオーブン中で乾燥し、粉砕・分級することにより、１．５〜２．５ｍｍの粒状とした。
次に、得られた粒状試料を、空気中にて１０００℃／１ｈの条件で焼成することにより、本発明の要件を備えていない比較用の炭化水素改質触媒Ｈを得た。
【００４１】
［２］各触媒Ａ〜Ｈの結晶相および比表面積の確認
（１）結晶相
上述のようにして作製した本発明の実施形態にかかる炭化水素改質触媒Ａ〜Ｆ、本発明の要件を備えていない比較用の炭化水素改質触媒ＧおよびＨについて、粉末ＸＲＤ測定により結晶相の確認を行った。
【００４２】
（２）比表面積
上述のようにして作製した本発明の実施形態にかかる炭化水素改質触媒Ａ〜Ｆ、本発明の要件を備えていない比較用の炭化水素改質触媒ＧおよびＨについて、ＢＥＴ１点法により比表面積を調べた。
【００４３】
実施形態にかかる炭化水素改質触媒Ａ〜Ｆ、比較用の炭化水素改質触媒ＧおよびＨの結晶相と比表面積を表１に示す。なお、ＮｉＯ相の回折線はＢａＺｒＯ3相の回折線と重なるため、ＢａＺｒＯ3相が存在する触媒に関しては、ＮｉＯ相の有無を回折線からは確認することができないため、括弧付きで記載した。
【００４４】
［３］触媒の還元前処理
上述のようにして作製した炭化水素改質触媒を用いて炭化水素ガスの改質試験を行う前に、実施形態にかかる炭化水素改質触媒Ａ〜Ｆ、比較用の炭化水素改質触媒ＧおよびＨのそれぞれについて、還元前処理を実施した。
還元前処理は、各炭化水素改質触媒を、図１に示す装置の反応管１内に充填し、ヒーター２により６００℃の温度に加熱して、水素５０％を含有する窒素中で１ｈの熱処理を行うことにより実施した。
【００４５】
［４］プロパンの水蒸気改質試験
上述のようにして還元処理済みの炭化水素改質触媒を用いて、改質温度：６００℃の条件で、プロパンの水蒸気改質試験を行い、改質温度：６００℃における触媒活性（プロパン転化率）と炭素析出量を確認した。
【００４６】
水蒸気改質試験は、図１に示す試験装置を用いて行った。この試験装置は、金属製の反応管１と、反応管１の外部に配設されたヒーター２とを備えており、内部に炭化水素改質触媒３が充填された反応管１の入口４から炭化水素ガスが投入され、触媒３と接触して改質された、水素と一酸化炭素とを含む合成ガスが出口５から排出されるように構成されている。
【００４７】
この実施形態では、上述のようにして作製した還元処理済みの各炭化水素改質触媒０．３ｇを、反応管１内に充填し、ヒーター２により６００℃の温度に加熱して、Ｃ3Ｈ8／Ｈ2Ｏ＝５．７の原料ガスを１００ｃｃ／ｍｉｎの条件で流通させた。
【００４８】
なお、改質試験中は出口５から得られた合成ガスを分析装置へと導入してガス濃度を測定し、３ｈの改質試験を実施した。
また、改質試験終了後は、触媒を取り出し、ＴＧ−ＤＴＡ測定により炭素燃焼による重量の減少量から、炭化水素改質触媒への炭素析出量を算出した。
本発明の実施形態にかかる炭化水素改質触媒Ａ〜Ｆ、比較用の炭化水素改質触媒ＧおよびＨについてのプロパン転化率と炭素析出量を表１に併せて示す。
【００４９】
【表１】
2015136668.tif 000002
【００５０】
表１に示すように、ＢａＮｉＹ2Ｏ5相が含まれる、本発明の実施形態にかかる炭化水素改質触媒Ａ〜Ｆは、ＢａＮｉＹ2Ｏ5相が含まれない比較例の炭化水素改質触媒よりも高い活性を示すことが確認された。
また、本発明の実施形態にかかる炭化水素改質触媒Ａ〜Ｆの場合、炭素析出がないことが確認された。
【００５１】
また、ＺｒとＹのモル比がＺｒ：Ｙ＝０．８：０．２〜０．５：０．５の範囲にある、表１の炭化水素改質触媒Ｃ、Ｄ、ＥおよびＦにおいて、プロパン転化率が７０％以上と、特に高い触媒活性を示すことが確認された。
【００５２】
焼成後（合成後）の炭化水素改質触媒Ｃの透過電子顕微鏡像を図２Ａに示し、Ｎｉ成分のＥＤＸマッピング像を図２Ｂに示す。
また、６００℃で還元処理を行った後の、炭化水素改質触媒Ｃの透過電子顕微鏡像を図３Ａに示し、Ｎｉ成分のＥＤＸマッピング像を図３Ｂに示す。
【００５３】
図２Ａ，Ｂに示すように、焼成後（合成後）の炭化水素改質触媒Ｃ中のＮｉ成分は、ＢａＮｉＹ2Ｏ5相の結晶構造中に分散しているため、粒子状のＮｉ成分は確認されない。
【００５４】
一方、図３Ａ，Ｂに示すように、還元処理済み炭化水素改質触媒Ｃ中のＮｉ成分は、５０ｎｍ以下の粒子状態で触媒上に分散している。
つまり、ＢａＮｉＹ2Ｏ5相を生成する触媒では、通常のＮｉＯであれば凝集してしまう１０００℃の焼成温度であっても、ＢａＮｉＹ2Ｏ5相の状態をとることにより、図２Ａ，Ｂに示すようにＮｉ成分が結晶構造中に一様に分散した状態を維持することができる。したがって、還元処理を行った後でも、図３Ａ，Ｂに示すように金属Ｎｉは５０ｎｍ以下の微粒子として存在することが可能となり、低温域でも高い触媒活性を得ることができる。
【００５５】
これに対してＢａＮｉＹ2Ｏ5相を生成しない比較用の炭化水素改質触媒では、混合したＮｉ成分は１０００℃の焼成中にＮｉＯとして凝集して分散性が低下してしまうため、還元後の触媒であっても低い触媒活性しか得ることができない。
【００５６】
なお、本発明の実施形態にかかる炭化水素改質触媒Ａ〜Ｆの場合、Ｚｒ成分の含有量が多いほど比表面積が大きくなっている。これは、ＢａＺｒＯ3相が存在することによって触媒の焼結が抑えられることによるものと考えられる。したがって、ＢａＮｉＹ2Ｏ5相に加えてＢａＺｒＯ3相を含有させることによって耐熱性や触媒活性をさらに向上させることが可能になる。
【００５７】
なお、上記実施形態では、ＢａＮｉＹ2Ｏ5と、ＢａＺｒＯ3の両方を含む炭化水素改質触媒（すなわち、ＢａＮｉＹ2Ｏ5相と、ＢａＺｒＯ3相とを共存させた炭化水素改質触媒）を例にとって説明したが、ＢａＮｉＹ2Ｏ5相を含むがＢａＺｒＯ3相を含まない組成とした場合にも、上記実施形態の炭化水素改質触媒の場合に準じる効果が得られることが確認されている。
【００５８】
なお、本発明は上記の実施形態に限定されるものではなく、発明の範囲内において、種々の応用、変形を加えることが可能である。
【符号の説明】
【００５９】
１          反応管
２          ヒーター
３          炭化水素改質触媒
４          反応管の入口
５          反応管の出口
【図１】
2015136668.tif 000003
【図２Ａ】
2015136668.tif 000004
【図２Ｂ】
2015136668.tif 000005
【図３Ａ】
2015136668.tif 000006
【図３Ｂ】
2015136668.tif 000007